【手続補正書】
【提出日】平成15年10月3日(2003.10.3)
【手続補正１】
【補正対象書類名】明細書
【補正対象項目名】発明の名称
【補正方法】変更
【補正の内容】
【発明の名称】トナー及び画像形成装置
【手続補正２】
【補正対象書類名】明細書
【補正対象項目名】特許請求の範囲
【補正方法】変更
【補正の内容】
【特許請求の範囲】
【請求項１】
少なくとも結着樹脂、着色剤、ワックスよりなるトナー組成物を予備混合処理、溶融混練処理、粉砕分級処理、外添処理によって製造されるトナーであって、
前記ワックスのＤＳＣ法による融点が８０〜１４０℃であり、かつ、前記溶融混練処理が、送り機能をその主要機能とする混練セグメントＲと、練り機能をその主要機能とする混練セグメントＮとからなり、各混練セグメント毎に加熱シリンダの温度を個別に設定できる複数の混練セグメントを有し、装置の一端側の混練セグメントに設けられた材料投入口から混練すべき材料が投入され、装置の他端側の混練セグメントに設けられた吐出口から混練溶融物が吐出されるよう構成された混練装置を用いて行われるものであり、
前記トナー組成物が前記混練セグメントＲにて溶融された直後に前記混練セグメントＮにて混練されるように、前記混練セグメントＲと前記混練セグメントＮとを隣接配置させた混練ブロックが複数形成されており、前記混練セグメントＮの設定混練温度の最大温度をＴｎｔ（℃）、前記ワックスのＤＳＣ法による融点をＴｗｔ（℃）とした場合、
Ｔｎｔ＜Ｔｗｔ−５℃
の式を満足するように混練してなることを特徴とするトナー。
【請求項２】
少なくとも結着樹脂、着色剤、ワックスよりなるトナー組成物を予備混合処理、溶融混練処理、粉砕分級処理、外添処理によって製造されるトナーであって、
前記ワックスのＤＳＣ法による融点が８０〜１４０℃であり、かつ、
前記溶融混練処理が、送り機能をその主要機能とする混練セグメントＲと、練り機能をその主要機能とする混練セグメントＮとからなり、各混練セグメント毎に加熱シリンダの温度を個別に設定できる複数の混練セグメントを有し、装置の一端側の混練セグメントに設けられた材料投入口から混練すべき材料が投入され
、装置の他端側の混練セグメントに設けられた吐出口から混練溶融物が吐出されるよう構成された混練装置を用いて行われるものであり、
前記トナー組成物が前記混練セグメントＲにて溶融された直後に前記混練セグメントＮにて混練されるように、前記混練セグメントＲと前記混練セグメントＮとを隣接配置させた混練ブロックが複数形成され、前記混練ブロックを材料投入口がある装置の一端側に近い方ら順に第１番目の混練ブロックＢ１、第２番目の混練ブロックＢ２、・・・第ｎ番目の混練ブロックＢ（ｎ）、第ｎ＋１番目の混練ブロックＢ（ｎ＋１）と設定し、少なくとも１組の前後する混練ブロックＢ（ｎ）とＢ（ｎ＋１）を選択して、前記第ｎ番目の混練ブロックＢ（ｎ）内の混練セグメントＮの設定混練温度の最大温度をＴｂ（ｎ）℃、第ｎ＋１番目の混練ブロックＢ（ｎ＋１）内の混練セグメントＮの設定混練温度の最大温度をＴｂ（ｎ＋１）℃、混練溶融物の吐出温度をＴｍｔ（℃）、前記ワックスのＤＳＣ法による融点をＴｗｔ（℃）とした場合、
Ｔｂ（ｎ）＞Ｔｂ（ｎ＋１）＋１０℃
（ｎ：１〜５）
Ｔｂ（ｎ）＜Ｔｗｔ−５℃
（ｎ：１〜５）
Ｔｍｔ＜Ｔｗｔ＋２０℃
の３つの式を満足するように混練してなることを特徴とするトナー。
【請求項３】
ワックスが熱分解法で作成され、２５℃のトルエンで１時間洗浄した場合の回収率が９５％以上であるポリエチレン系ワックスである請求項１〜２のいずれかに記載のトナー。
【請求項４】
結着樹脂の流出開始温度をＴｉとすると、
０＜Ｔｗｔ−Ｔｉ＜３０℃
の式を満足するように混練してなる請求項１〜２のいずれかに記載のトナー。
【請求項５】
請求項1〜４のいずれかに記載のトナーにより像担持体上の静電潜像を可視像化し、前記像保持体と導電性弾性ローラとの間に転写材を挿通させ、前記導電性弾性ローラに転写バイアス電圧を付与し、前記像担持体上の静電潜像を可視像化したトナーを転写することを特徴とする画像形成装置。
【請求項６】
転写プロセス後に像担持体上に残留したトナーを現像装置内に回収して再度現像プロセスに利用する廃トナーリサイクル手段を具備する画像形成装置に請求項１〜４のいずれかに記載のトナーを使用することを特徴とする画像形成装置。
【請求項７】
像担持体上に形成した静電潜像を顕像化されたトナー画像を
、前記像担持体に無端状の中間転写体の表面を当接させて前記中間転写体の表面に前記トナー画像を転写させる一次転写プロセスが複数回繰り返し実行され、この後に、この一次転写プロセスの複数回の繰り返し実行により前記中間転写体の表面に形成された重複転写トナー画像を転写材に一括転写させる２次転写プロセスが実行されるよう構成された転写手段を具備する画像形成装置に請求項１〜４のいずれかに記載のトナーを使用することを特徴とする画像形成装置。
【請求項８】
中間転写体がカーボンブラックを含有したポリカーボネートを基本成分とするものである請求項７記載の画像形成装置。
【請求項９】
中間転写体が弗素樹脂により表面処理を施したものである請求項７記載の画像形成装置。
【手続補正３】
【補正対象書類名】明細書
【補正対象項目名】００４３
【補正方法】変更
【補正の内容】
【００４３】
【課題を解決するための手段】
本発明に係るトナーの第１の構成は、少なくとも結着樹脂、着色剤、ワックスよりなるトナー組成物を予備混合処理、溶融混練処理、粉砕分級処理、外添処理によって製造されるトナーであって、前記ワックスのＤＳＣ法による融点が８０〜１４０℃であり、かつ、前記溶融混練処理が、送り機能をその主要機能とする混練セグメントＲと、練り機能をその主要機能とする混練セグメントＮとからなり、各混練セグメント毎に加熱シリンダの温度を個別に設定できる複数の混練セグメントを有し、装置の一端側の混練セグメントに設けられた材料投入口から混練すべき材料が投入され、装置の他端側の混練セグメントに設けられた吐出口から混練溶融物が吐出されるよう構成された混練装置を用いて行われるものであり、
前記トナー組成物が前記混練セグメントＲにて溶融された直後に前記混練セグメントＮにて混練されるように、前記混練セグメントＲと前記混練セグメントＮとを隣接配置させた混練ブロックが複数形成されており、前記混練セグメントＮの設定混練温度の最大温度をＴｎｔ（℃）、前記ワックスのＤＳＣ法による融点をＴｗｔ（℃）とした場合、
Ｔｎｔ＜Ｔｗｔ−５℃
の式を満足するように混練してなるトナーである。
【手続補正４】
【補正対象書類名】明細書
【補正対象項目名】００４４
【補正方法】変更
【補正の内容】
【００４４】
本発明に係るトナーの第２の構成は、少なくとも結着樹脂、着色剤、ワックスよりなるトナー組成物を予備混合処理、溶融混練処理、粉砕分級処理、外添処理によって製造されるトナーであって、前記ワックスのＤＳＣ法による融点が８０〜１４０℃であり、かつ、前記溶融混練処理が、送り機能をその主要機能とする混練セグメントＲと、練り機能をその主要機能とする混練セグメントＮとからなり、各混練セグメント毎に加熱シリンダの温度を個別に設定できる複数の混練セグメントを有し、装置の一端側の混練セグメントに設けられた材料投入口から混練すべき材料が投入され、装置の他端側の混練セグメントに設けられた吐出口から混練溶融物が吐出されるよう構成された混練装置を用いて行われるものであり、
前記トナー組成物が前記混練セグメントＲにて溶融された直後に前記混練セグメントＮにて混練されるように、前記混練セグメントＲと前記混練セグメントＮとを隣接配置させた混練ブロックが複数形成され、前記混練ブロックを材料投入口がある装置の一端側に近い方ら順に第１番目の混練ブロックＢ１、第２番目の混練ブロックＢ２、・・・第ｎ番目の混練ブロックＢ（ｎ）、第ｎ＋１番目の混練ブロックＢ（ｎ＋１）と設定し、少なくとも１組の前後する混練ブロックＢ（ｎ）とＢ（ｎ＋１）を選択して、前記第ｎ番目の混練ブロックＢ（ｎ）内の混練セグメントＮの設定混練温度の最大温度をＴｂ（ｎ）℃、第ｎ＋１番目の混練ブロックＢ（ｎ＋１）内の混練セグメントＮの設定混練温度の最大温度をＴｂ（ｎ＋１）℃、混練溶融物の吐出温度をＴｍｔ（℃）、前記ワックスのＤＳＣ法による融点をＴｗｔ（℃）とした場合、
Ｔｂ（ｎ）＞Ｔｂ（ｎ＋１）＋１０℃
（ｎ：１〜５）
Ｔｂ（ｎ）＜Ｔｗｔ−５℃
（ｎ：１〜５）
Ｔｍｔ＜Ｔｗｔ＋２０℃
の３つの式を満足するように混練してなるトナーである。